СПОСОБ И КАТАЛИЗАТОР ГИДРИРОВАНИЯ ОКСИДОВ УГЛЕРОДА

1. Способ гидрирования оксидов углерода, включающий контактирование газовой смеси, содержащей оксиды углерода и водород, в которой концентрация оксида углерода ниже 5 об.% и концентрация водорода выше 40 об.% с неподвижным слоем катализатора, включающего биметаллический сплав железо-никель в качестве активного каталитического вещества, фиксированного на носителе из оксида, и в котором атомное отношение железо-никель составляет от 0,1 до 0.
2. Способ гидрирования оксидов углерода, включающий контактирование газовой смеси, содержащей оксиды углерода и водород, в которой концентрация оксида углерода ниже 5 об.% и концентрация водорода выше 40 об.%, с неподвижным слоем катализатора, включающего биметаллический сплав железо-никель, в котором атомное отношение железо-никель составляет от 0,1 до 0,8, или биметаллическим сплавом железо-кобальт с атомным отношением железо-кобальт между 0,05 и 2, в качестве активного каталитического вещества, фиксированного на носителе из оксида, и в котором общее давление выше 20 бар.
2
3. Способ по п.1 или 2, в котором получают носитель с площадью поверхности более, чем 20 м/г.
4. Способ по п.1 или 2, в котором носитель пропитывают биметаллическим катализатором с использованием исходных продуктов, которые превращаются в оксиды при нагревании на воздухе.
2
4
2
3
2
2
2
5. Способ по п.1 или 2, в котором носитель выбирается из группы, состоящей из MgAlO, АlО, SiO, ZrO, TiO и их смесей.
6. Способ по п.1 или 2, в котором содержание биметаллического активного каталитического материала находится между 2 вес.% и 50 вес.%.
7. Способ по п.1 или 2, в котором атомное отношение железо-никель находится между 0,2 и 0,5.
8. Способ по п.1 или 2, в котором атомное отношение железо-никель составляет около 0,3.
2
3
9. Способ по п.7, в котором носителем является АlО.
10. Способ по п.9, в котором температура реакции находится между 200 и 400°С.
11. Способ по п.2, в котором общее давление находится в пределах от 20 до 80 бар.